"バインダー樹脂A、顔料B、光重合性化合物C、光重合開始剤D、溶剤E及びアクリル系共重合体Fを含有する着色感光性樹脂組成物。アクリル系共重合体Fのアミン価が100mgKOH/g以下であり、且つ、酸価が100mgKOH/g以下である請求項1記載の着色感光性樹脂組成物。バインダー樹脂Aが、炭素-炭素二重結合と脂肪族多環式エポキシ基とを有する単量体A1に由来する構成単位、並びに、不飽和カルボン酸及び不飽和カルボン酸無水物からなる群から選ばれる少なくとも1種の単量体A2に由来する構成単位を含有する請求項1又は2記載の着色感光性樹脂組成物。バインダー樹脂Aが、さらに、A1及びA2と共重合可能な単量体ただし、A1及びA2を除く。A3に由来する構成単位を含有する請求項3記載の着色感光性樹脂組成物。炭素-炭素二重結合と脂肪族多環式エポキシ基とを有する単量体A1が、式Iで表される化合物及び式IIで表される化合物からなる群から選ばれる少なくとも1種の化合物である請求項3又は4記載の着色硬化性組成物。[式I及び式II中、Rは、それぞれ独立に、水素原子又は水酸基を有していてもよい炭素数1~4のアルキル基を表す。Xは、それぞれ独立に、単結合又は炭素数1~6のアルキレン基を表し、該アルキレン基を構成する-CH2-は、-O-、-NH-又は-S-で置換されていてもよい。]請求項1~5のいずれか一項記載の着色感光性樹脂組成物を用いて形成されるカラーフィルタ。請求項6記載のカラーフィルタを含む液晶表示装置。上記の着色感光性樹脂組成物は、カラーフィルタ製造時に画素が白化することがあり、必ずしも十分に満足できるものではない場合があった。本発明者らは、着色感光性樹脂組成物における分散剤としてアクリル系共重合体を用いれば、カラーフィルタ製造時の画素の白化が抑制されることを見出し、本発明に至った。即ち、本発明は、下記[1]~[7]記載の発明を含む。[1]バインダー樹脂A、顔料B、光重合性化合物C、光重合開始剤D、溶剤E及びアクリル系共重合体Fを含有する着色感光性樹脂組成物。[2]アクリル系共重合体Fのアミン価が100mgKOH/g以下であり、且つ、酸価が100mgKOH/g以下である[1]記載の着色感光性樹脂組成物。[3]バインダー樹脂Aが、炭素-炭素二重結合と脂肪族多環式エポキシ基とを有する単量体A1に由来する構成単位、並びに、不飽和カルボン酸及び不飽和カルボン酸無水物からなる群から選ばれる少なくとも1種の単量体A2に由来する構成単位を含有する[1]又は[2]記載の着色感光性樹脂組成物。[4]バインダー樹脂Aが、さらに、A1及びA2と共重合可能な単量体ただし、A1及びA2を除く。A3に由来する構成単位を含有する[3]記載の着色感光性樹脂組成物。[5]炭素-炭素二重結合と脂肪族多環式エポキシ基とを有する単量体A1が、式Iで表される化合物及び式IIで表される化合物からなる群から選ばれる少なくとも1種の化合物である[3]又は[4]記載の着色硬化性組成物。[式I及び式II中、Rは、それぞれ独立に、水素原子又は水酸基を有していてもよい炭素数1~4のアルキル基を表す。Xは、それぞれ独立に、単結合又は炭素数1~6のアルキレン基を表し、該アルキレン基を構成する-CH2-は、-O-、-NH-又は-S-で置換されていてもよい。][6][1]~[5]のいずれか一項記載の着色感光性樹脂組成物を用いて形成されるカラーフィルタ。[7][6]記載のカラーフィルタを含む液晶表示装置。本発明の着色感光性樹脂組成物を用いれば、カラーフィルタ製造時の画素の白化が抑制される。以下、本発明を詳細に説明する。本発明の着色感光性樹脂組成物は、バインダー樹脂A、顔料B、光重合性化合物C、光重合開始剤D、溶剤E及びアクリル系共重合体分散剤Fを含有する。本発明の着色感光性樹脂組成物に用いられるバインダー樹脂Aは、アルカリ溶解性を有するものである。好ましくは、炭素-炭素二重結合と脂肪族多環式エポキシ基とを有する単量体A1に由来する構成単位、並びに、不飽和カルボン酸及び不飽和カルボン酸無水物からなる群から選ばれる少なくとも1種の単量体A2に由来する構成単位を含有する共重合体である。前記の炭素-炭素二重結合と脂肪族多環式エポキシ基とを有する単量体A1は、脂肪族多環化合物の環上にエポキシ基を有し、かつ不飽和結合を有する化合物をいう。当該脂肪族多環化合物としては、ジシクロペンタン、トリシクロデカン等が挙げられる。炭素-炭素二重結合と脂肪族多環式エポキシ基とを有する単量体としては、好ましくは式Iで表される化合物及び式IIで表される化合物からなる群から選ばれる少なくとも1種の化合物が挙げられる。[式I及び式II中、Rは、それぞれ独立に、水素原子又は水酸基を有していてもよい炭素数1~4のアルキル基を表す。Xは、それぞれ独立に、単結合又は炭素数1~6のアルキレン基を表し、該アルキレン基を構成する-CH2-は、-O-、-NH-又は-S-で置換されていてもよい。]水酸基を有していてもよい炭素数1~4のアルキル基としては、具体的には、メチル基、エチル基、n-プロピル基、イソプロピル基、n-ブチル基、sec-ブチル基、tert-ブチル基、ヒドロキシメチル基、1-ヒドロキシエチル基、2-ヒドロキシエチル基、1-ヒドロキシ-n-プロピル基、2-ヒドロキシ-n-プロピル基、3-ヒドロキシ-n-プロピル基、1-ヒドロキシ-イソプロピル基、2-ヒドロキシ-イソプロピル基、1-ヒドロキシ-n-ブチル基、2-ヒドロキシ-n-ブチル基、3-ヒドロキシ-n-ブチル基、4-ヒドロキシ-n-ブチル基等が挙げられ、好ましくはメチル基、ヒドロキシメチル基、1-ヒドロキシエチル基、2-ヒドロキシエチル基が挙げられ、より好ましくはメチル基が挙げられる。Rとして、好ましくは水素原子、メチル基、ヒドロキシメチル基、1-ヒドロキシエチル基、2-ヒドロキシエチル基が挙げられ、より好ましくは水素原子、メチル基が挙げられる。炭素数1~6のアルキレン基としては、メチレン基、エチレン基、プロピレン基等が挙げられる。該アルキレン基を構成する-CH2-が、-O-、-NH-又は-S-で置換された基としては、オキシメチレン基、オキシエチレン基、オキシプロピレン基、チオメチレン基、チオエチレン基、チオプロピレン基、アミノメチレン基、アミノエチレン基、アミノプロピレン基等が挙げられる。Xとしては、好ましくは単結合、メチレン基、エチレン基、オキシメチレン基、オキシエチレン基が挙げられ、より好ましくは単結合、オキシエチレン基が挙げられる。式Iで表される化合物としては、式I-1~式I-15で表される化合物等が挙げられ、好ましくは式I-1、式I-3、式I-5、式I-7、式I-9、式I-11~式I-15で表される化合物が挙げられ、より好ましくは式I-1、式I-7、式I-9、式I-15で表される化合物が挙げられる。式IIで表される化合物としては、式II-1~式II-15で表される化合物等が挙げられ、好ましくは式II-1、式II-3、式II-5、式II-7、式II-9、式II-11~式II-15で表される化合物が挙げられ、より好ましくは式II-1、式II-7、式II-9、式II-15で表される化合物が挙げられる。式Iで表される化合物及び式IIで表される化合物からなる群から選ばれる少なくとも1種の化合物は、それぞれ単独で用いることができる。また、それらは、任意の比率で混合することができる。混合する場合、その混合比率は式I:式IIのモル比で、好ましくは5:95~95:5、より好ましくは10:90~90:10、さらに好ましくは20:80~80:20である。前記の不飽和カルボン酸及び不飽和カルボン酸無水物からなる群から選ばれる少なくとも1種の化合物A2としては、例えば、アクリル酸、メタクリル酸、クロトン酸等の不飽和モノカルボン酸;マレイン酸、フマル酸、シトラコン酸、メサコン酸、イタコン酸等の不飽和ジカルボン酸;前記の不飽和ジカルボン酸の無水物;こはく酸モノ2-メタアクリロイロキシエチル、フタル酸モノ2-メタアクリロイロキシエチル等の2価以上の多価カルボン酸の不飽和モノメタアクリロイロキシアルキルエステル;α-ヒドロキシメチルアクリル酸等の、同一分子中にヒドロキシ基及びカルボキシ基を含有する不飽和アクリレート;等が挙げられる。これらのうち、アクリル酸、メタクリル酸、無水マレイン酸が、共重合反応性、アルカリ水溶液に対する溶解性から好ましく用いられる。これらは、単独で、あるいは組合せて用いられる。本発明に使用されるバインダー樹脂Aは、単量体A1から導かれる構成単位及びA2に由来する構成単位を含有する共重合体であり、それらの構成単位の比率が、前記の共重合体を構成する構成単位の合計モル数に対してモル分率で、以下の範囲にあると、保存安定性や耐熱性や機械強度の点で好ましい。A1に由来する構成単位;2~98モルA2に由来する構成単位;2~98モルまた、前記の構成単位の比率が以下の範囲であると、現像性や耐溶剤性の点で好ましい。A1に由来する構成単位;40~85モルA2に由来する構成単位;15~60モル前記のバインダー樹脂Aは、例えば、文献高分子合成の実験法大津隆行著発行所株化学同人第1版第1刷1972年3月1日発行に記載された方法及び当該文献に記載された引用文献を参考にして製造することができる。具体的には、共重合体に導く単量体A1およびA2の所定量、重合開始剤及び溶剤を反応容器中に仕込んで、窒素により酸素を置換することにより、酸素不存在下で、攪拌、加熱、保温することにより、重合体が得られる。なお、得られた共重合体は、反応後の溶液をそのまま使用しても良いし、濃縮あるいは希釈した溶液を使用してもよいし、再沈殿等の方法で固体粉体として取り出したものを使用してもよい。また、バインダー樹脂Aは、炭素-炭素二重結合と脂肪族多環式エポキシ基とを有する単量体A1に由来する構成単位、並びに、不飽和カルボン酸及び不飽和カルボン酸無水物からなる群から選ばれる少なくとも1種の単量体A2から導かれる構成単位に加えて、さらに単量体A1及び単量体A2と共重合可能な単量体ただし、A1及びA2を除く。A3に由来する構成単位を含有することができる。A3に由来する構成単位を含有すれば、現像性、密着性、パターン形状等のバランスの点で好ましい。前記の、単量体A1及び単量体A2と共重合可能な単量体A3ただし、A1及びA2を除く。としては、メチルメタアクリレート、エチルメタアクリレート、n-ブチルメタアクリレート、sec-ブチルメタアクリレート、tert-ブチルメタアクリレート等のメタアクリル酸アルキルエステル;メチルアクリレート、イソプロピルアクリレート等のアクリル酸アルキルエステル;シクロヘキシルメタアクリレート、2-メチルシクロヘキシルメタアクリレート、トリシクロ[5.2.1.026]デカン-8-イルメタアクリレート当該技術分野では、慣用名として、ジシクロペンタニルメタアクリレートといわれている。、ジシクロペンタニルオキシエチルメタアクリレート、イソボロニルメタアクリレート等のメタアクリル酸環状アルキルエステル;シクロヘキシルアクリレート、2-メチルシクロヘキシルアクリレート、トリシクロ[5.2.1.026]デカン-8-イルアクリレート当該技術分野で慣用名としてジシクロペンタニルアクリレートといわれている。、ジシクロペンタオキシエチルアクリレート、イソボロニルアクリレート等のアクリル酸環状アルキルエステル;フェニルメタアクリレート、ベンジルメタアクリレート等のメタアクリル酸アリールエステル;フェニルアクリレート、ベンジルアクリレート等のアクリル酸アリールエステル;マレイン酸ジエチル、フマル酸ジエチル、イタコン酸ジエチル等のジカルボン酸ジエステル;2-ヒドロキシエチルメタアクリレート、2-ヒドロキシプロピルメタアクリレート等のヒドロキシアルキルエステル;ビシクロ[2.2.1]ヘプト-2-エン、5-メチルビシクロ[2.2.1]ヘプト-2-エン、5-エチルビシクロ[2.2.1]ヘプト-2-エン、5-ヒドロキシビシクロ[2.2.1]ヘプト-2-エン、5-カルボキシビシクロ[2.2.1]ヘプト-2-エン、5-ヒドロキシメチルビシクロ[2.2.1]ヘプト-2-エン、5-2’-ヒドロキシエチルビシクロ[2.2.1]ヘプト-2-エン、5-メトキシビシクロ[2.2.1]ヘプト-2-エン、5-エトキシビシクロ[2.2.1]ヘプト-2-エン、5,6-ジヒドロキシビシクロ[2.2.1]ヘプト-2-エン、5,6-ジカルボキシビシクロ[2.2.1]ヘプト-2-エン、5,6-ジヒドロキシメチルビシクロ[2.2.1]ヘプト-2-エン、5,6-ジ2’-ヒドロキシエチルビシクロ[2.2.1]ヘプト-2-エン、5,6-ジメトキシビシクロ[2.2.1]ヘプト-2-エン、5,6-ジエトキシビシクロ[2.2.1]ヘプト-2-エン、5-ヒドロキシ-5-メチルビシクロ[2.2.1]ヘプト-2-エン、5-ヒドロキシ-5-エチルビシクロ[2.2.1]ヘプト-2-エン、5-カルボキシ-5-メチルビシクロ[2.2.1]ヘプト-2-エン、5-カルボキシ-5-エチルビシクロ[2.2.1]ヘプト-2-エン、5-ヒドロキシメチル-5-メチルビシクロ[2.2.1]ヘプト-2-エン、5-カルボキシ-6-メチルビシクロ[2.2.1]ヘプト-2-エン、5-カルボキシ-6-エチルビシクロ[2.2.1]ヘプト-2-エン、5,6-ジカルボキシビシクロ[2.2.1]ヘプト-2-エン無水物ハイミック酸無水物、5-tert-ブトキシカルボニルビシクロ[2.2.1]ヘプト-2-エン、5-シクロヘキシルオキシカルボニルビシクロ[2.2.1]ヘプト-2-エン、5-フェノキシカルボニルビシクロ[2.2.1]ヘプト-2-エン、5,6-ジtert-ブトキシカルボニルビシクロ[2.2.1]ヘプト-2-エン、5,6-ジシクロヘキシルオキシカルボニルビシクロ[2.2.1]ヘプト-2-エン等のビシクロ不飽和化合物;N-フェニルマレイミド、N-シクロヘキシルマレイミド、N-ベンジルマレイミド、N-スクシンイミジル-3-マレイミドベンゾエート、N-スクシンイミジル-4-マレイミドブチレート、N-スクシンイミジル-6-マレイミドカプロエート、N-スクシンイミジル-3-マレイミドプロピオネート、N-9-アクリジニルマレイミド等のジカルボニルイミド誘導体;スチレン、α-メチルスチレン、m-メチルスチレン、p-メチルスチレン、ビニルトルエン、p-メトキシスチレン、アクリロニトリル、メタクリロニトリル、塩化ビニル、塩化ビニリデン、アクリルアミド、メタクリルアミド、酢酸ビニル、1,3-ブタジエン、イソプレン、2,3-ジメチル-1,3-ブタジエン、アクリル酸グリシジル、メタクリル酸グリシジル、α-エチルアクリル酸グリシジル、α-n-プロピルアクリル酸グリシジル、α-n-ブチルアクリル酸グリシジル、アクリル酸-3,4-エポキシブチル、メタクリル酸-3,4-エポキシブチル、アクリル酸-6,7-エポキシヘプチル、メタクリル酸-6,7-エポキシヘプチル、α-エチルアクリル酸-6,7-エポキシヘプチル、O-ビニルベンジルグリシジルエーテル、m-ビニルベンジルグリシジルエーテル、p-ビニルベンジルグリシジルエーテル等が挙げられる。ここで、本明細書中、メタアクリレートは、アクリレートおよびメタクリレートからなる群から選ばれる少なくとも1種を表す。またメタアクリル酸は、アクリル酸およびメタクリル酸からなる群から選ばれる少なくとも1種を表す。これらのうち、ベンジルアクリレート、スチレン、N-フェニルマレイミド、N-シクロヘキシルマレイミド、N-ベンジルマレイミド、ビシクロ[2.2.1]ヘプト-2-エンが、共重合反応性やアルカリ水溶液に対する溶解性の点から好ましい。上記のA3成分は、単独であるいは組合せて用いられる。A1~A3のそれぞれに由来する構成単位の比率が、前記の共重合体を構成する構成単位の合計モル数に対してモル分率で、以下の範囲にあると、保存安定性、現像性、密着性、パターン形状、耐溶剤性、耐熱性、機械強度及びそれらのバランスの点で、好ましい。A1に由来する構成単位;2~97モルA2に由来する構成単位;2~97モルA3に由来する構成単位;1~96モル前記のA1~A3を含有するバインダー樹脂Aは、前記と同様に、製造することができる。また、前記のバインダー樹脂A中の構成単位として、末端にモノアクリロイル基又はモノメタクリロイル基を有するマクロモノマー、式IIIで表される構成単位及び式IVで表される構成単位等を含むと、パターン密着性や耐溶剤性の点で、好ましい。式III及び式IV中、R1及びR2は、それぞれ独立に、水素原子又は炭素数1~6のアルキル基を表す。式IIIで表される構成単位を有するバインダー樹脂は、単量体A1、単量体A2及び単量体A3を重合させて3成分重合体を得て、得られた3成分重合体と、式Vで表される化合物とを、A2成分に由来するカルボキシ基部分又は酸無水物基部分において反応させて得ることができる。式IVで表される構成成分を有するバインダー樹脂は、A1、A2及びA3を重合させて3成分重合体を得て、得られた3成分重合体とグリシジルメタクリレートとを、例えば、特開2005-189574号公報に記載の方法と同様にして反応させて得ることができる。バインダー樹脂Aのポリスチレン換算の重量平均分子量は、好ましくは3,000~100,000、より好ましくは5,000~50,000である。バインダー樹脂Aの重量平均分子量が、前記の範囲にあると、塗布性が良好となる傾向があり、また現像時に膜減りが生じにくく、さらに現像時に非画素部分の抜け性が良好である傾向にあり、好ましい。バインダー樹脂Aの分子量分布[重量平均分子量Mw/数平均分子量Mn]は、好ましくは1.1~6.0であり、より好ましくは1.2~4.0である。分子量分布が、前記の範囲にあると、現像性に優れる傾向があるので好ましい。本発明の着色感光性樹脂組成物に用いられるバインダー樹脂Aの含有量は、着色感光性樹脂組成物中の固形分に対して質量分率で、好ましくは10~35質量、より好ましくは15~30質量である。バインダー樹脂Aの含有量が、前記の範囲にあると、現像液への溶解性が十分であり、非画素部分の基板上に現像残渣が発生しにくく、また現像時に露光部の画素部分の膜減りが生じにくく、非画素部分の抜け性が良好な傾向にあり、好ましい。本発明の着色感光性樹脂組成物に用いられる顔料Bとしては、有機顔料及び無機顔料が挙げられ、カラーインデックスTheSocietyofDyersandColourists出版でピグメントに分類されている化合物が挙げられる。有機顔料としては、具体的には、例えば、C.I.ピグメントイエロー1、3、12、13、14、15、16、17、20、24、31、53、83、86、93、94、109、110、117、125、128、137、138、139、147、148、150、153、154、166、173、194、214等の黄色顔料;C.I.ピグメントオレンジ13、31、36、38、40、42、43、51、55、59、61、64、65、71、73等のオレンジ色顔料;C.I.ピグメントレッド9、97、105、122、123、144、149、166、168、176、177、180、192、209、215、216、224、242、254、255、264、265等の赤色顔料;C.I.ピグメントブルー15、15:3、15:4、15:6、60等の青色顔料;C.I.ピグメントバイオレット1、19、23、29、32、36、38等のバイオレット色顔料;C.I.ピグメントグリーン7、36、58等の緑色顔料;C.I.ピグメントブラウン23、25等のブラウン色顔料;C.I.ピグメントブラック1、7等の黒色顔料;が挙げられる。中でも、C.I.ピグメントイエロー138、139、150、C.I.ピグメントレッド177、242、254、C.I.ピグメントレッドバイオレット23、C.I.ピグメントブルー15:3、15:6及びC.I.ピグメントグリーン7、36、58が好ましい。これらの顔料は、単独で又は2種以上を混合して用いてもよい。前記顔料は、必要に応じて、ロジン処理、酸性基又は塩基性基が導入された顔料誘導体や顔料分散剤等を用いた表面処理、高分子化合物等による顔料表面へのグラフト処理、硫酸微粒化法等による微粒化処理、又は不純物を除去するための有機溶剤や水等による洗浄処理、イオン性不純物のイオン交換法等による除去処理等が施されていてもよい。また、顔料は、粒径が均一であることが好ましい。顔料分散剤を含有させて分散処理を行うことで、顔料が溶液中で均一に分散した状態の顔料分散液を得ることができる。本発明の着色感光性樹脂組成物に含まれる光重合性化合物Cは、単官能モノマー、2官能モノマー、その他3官能以上の多官能モノマーが用いられる。単官能モノマーの具体例としては、ノニルフェニルカルビトールアクリレート、2-ヒドロキシ-3-フェノキシプロピルアクリレート、2-エチルヘキシルカルビトールアクリレート、2-ヒドロキシエチルアクリレート、N-ビニルピロリドン等が挙げられる。また2官能モノマーの具体例としては、1,6-ヘキサンジオールジメタアクリレート、エチレングリコールジメタアクリレート、ネオペンチルグリコールジメタアクリレート、トリエチレングリコールジメタアクリレート、ビスフェノールAのビスアクリロイロキシエチルエーテル、3-メチルペンタンジオールジメタアクリレート等が挙げられる。その他の3官能以上の多官能モノマーの具体例としては、トリメチロールプロパントリメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、ペンタエリスリトールトリメタアクリレートと酸無水物との反応物、ジペンタエリスリトールペンタメタアクリレートと酸無水物との反応物等が挙げられる。なかでも、2官能以上の多官能モノマーが好ましく用いられる。これらの光重合性化合物Cは、単独もしくは二種以上併用して用いることができる。光重合性化合物Cの含有量は、バインダー樹脂Aの含有量を100質量としたときに質量分率で、好ましくは10~90質量であり、より好ましくは20~80質量であり、さらに好ましくは30~70質量である。光重合性化合物Cの含有量が、前記の範囲にあると、硬化が十分におこり、現像前後での膜厚比率が向上し、パターンにアンダーカットが入りにくくなって密着性が良好になる傾向があることから好ましい。本発明の着色感光性樹脂組成物に含まれる光重合開始剤Dとしては、アセトフェノン系、ビイミダゾール系、オキシム系、トリアジン系、アシルフォスフィンオキサイド系開始剤が好ましい。これらの光重合開始剤Dに、光重合開始助剤Gを併用することで、得られる着色感光性樹脂組成物は更に高感度となるので、これを用いてパターンを形成すると、パターンの生産性が向上するので、好ましい。前記のアセトフェノン系化合物としては、ジエトキシアセトフェノン、2-ヒドロキシ-2-メチル-1-フェニルプロパン-1-オン、ベンジルジメチルケタール、2-ヒドロキシ-1-4-2-ヒドロキシエトキシフェニル-2-メチルプロパン-1-オン、1-ヒドロキシシクロヘキシルフェニルケトン、2-メチル-1-4-メチルチオフェニル-2-モルホリノプロパン-1-オン、2-ベンジル-2-ジメチルアミノ-1-4-モルホリノフェニルブタン-1-オン、2-2-メチルベンジル-2-ジメチルアミノ-1-4-モルホリノフェニル-ブタノン、2-3-メチルベンジル-2-ジメチルアミノ-1-4-モルホリノフェニル-ブタノン、2-4-メチルベンジル-2-ジメチルアミノ-1-4-モルホリノフェニル-ブタノン、2-2-エチルベンジル-2-ジメチルアミノ-1-4-モルホリノフェニル-ブタノン、2-2-プロピルベンジル-2-ジメチルアミノ-1-4-モルホリノフェニル-ブタノン、2-2-ブチルベンジル-2-ジメチルアミノ-1-4-モルホリノフェニル-ブタノン、2-2,3-ジメチルベンジル-2-ジメチルアミノ-1-4-モルホリノフェニル-ブタノン、2-2、4-ジメチルベンジル-2-ジメチルアミノ-1-4-モルホリノフェニル-ブタノン、2-2-クロロベンジル-2-ジメチルアミノ-1-4-モルホリノフェニル-ブタノン、2-2-ブロモベンジル-2-ジメチルアミノ-1-4-モルホリノフェニル-ブタノン、2-3-クロロベンジル-2-ジメチルアミノ-1-4-モルホリノフェニル-ブタノン、2-4-クロロベンジル-2-ジメチルアミノ-1-4-モルホリノフェニル-ブタノン、2-3-ブロモベンジル-2-ジメチルアミノ-1-4-モルホリノフェニル-ブタノン、2-4-ブロモベンジル-2-ジメチルアミノ-1-4-モルホリノフェニル-ブタノン、2-2-メトキシベンジル-2-ジメチルアミノ-1-4-モルホリノフェニル-ブタノン、2-3-メトキシベンジル-2-ジメチルアミノ-1-4-モルホリノフェニル-ブタノン、2-4-メトキシベンジル-2-ジメチルアミノ-1-4-モルホリノフェニル-ブタノン、2-2-メチル-4-メトキシベンジル-2-ジメチルアミノ-1-4-モルホリノフェニル-ブタノン、2-2-メチル-4-ブロモベンジル-2-ジメチルアミノ-1-4-モルホリノフェニル-ブタノン、2-2-ブロモ-4-メトキシベンジル-2-ジメチルアミノ-1-4-モルホリノフェニル-ブタノン、2-ヒドロキシ-2-メチル-1-4-1-メチルビニルフェニルプロパン-1-オンのオリゴマー等が挙げられる。前記のビイミダゾール化合物としては、2,2’-ビス2-クロロフェニル-4,4’,5,5’-テトラフェニルビイミダゾール、2,2’-ビス2,3-ジクロロフェニル-4,4’,5,5’-テトラフェニルビイミダゾール例えば、特開平6-75372号公報、特開平6-75373号公報等参照。、2,2’-ビス2-クロロフェニル-4,4’,5,5’-テトラフェニルビイミダゾール、2,2’-ビス2-クロロフェニル-4,4’,5,5’-テトラアルコキシフェニルビイミダゾール、2,2’-ビス2-クロロフェニル-4,4’,5,5’-テトラジアルコキシフェニルビイミダゾール、2,2’-ビス2-クロロフェニル-4,4’,5,5’-テトラトリアルコキシフェニルビイミダゾール例えば、特公昭48-38403号公報、特開昭62-174204号公報等参照。、4,4’5,5’-位のフェニル基がカルボアルコキシ基により置換されているイミダゾール化合物例えば、特開平7-10913号公報等参照。等が挙げられ、好ましくは2,2’-ビス2-クロロフェニル-4,4’,5,5’-テトラフェニルビイミダゾール、2,2’-ビス2、3-ジクロロフェニル-4,4’,5,5’-テトラフェニルビイミダゾールが挙げられる。前記のオキシム化合物としては、O-エトキシカルボニル-α-オキシイミノ-1-フェニルプロパン-1-オン、式3で表される化合物、式4で表される化合物等が挙げられる。前記のトリアジン系化合物としては、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-ピペロニル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のアシルフォスフィンオキサイド系開始剤としては、2,4,6-トリメチルベンゾイルジフェニルフォスフィンオキサイド等が挙げられる。また、本発明の効果を損なわない程度であれば、この分野で通常用いられている光重合開始剤等をさらに併用することができ、当該光重合開始剤としては、例えば、ベンゾイン系化合物、ベンゾフェノン系化合物、チオキサントン系化合物、アントラセン系化合物等が挙げられる。より具体的には以下のような化合物を挙げることができ、これらをそれぞれ単独で、又は2種以上組み合わせて用いることができる。前記のベンゾイン系化合物としては、例えば、ベンゾイン、ベンゾインメチルエーテル、ベンゾインエチルエーテル、ベンゾインイソプロピルエーテル、ベンゾインイソブチルエーテル等が挙げられる。前記のベンゾフェノン系化合物としては、例えば、ベンゾフェノン、o-ベンゾイル安息香酸メチル、4-フェニルベンゾフェノン、4-ベンゾイル-4’-メチルジフェニルサルファイド、3,3’,4,4’-テトラtert-ブチルパーオキシカルボニルベンゾフェノン、2,4,6-トリメチルベンゾフェノン等が挙げられる。前記のチオキサントン系化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のアントラセン系化合物としては、例えば、9,10-ジメトキシアントラセン、2-エチル-9,10-ジメトキシアントラセン、9,10-ジエトキシアントラセン、2-エチル-9,10-ジエトキシアントラセン等が挙げられる。その他にも、10-ブチル-2-クロロアクリドン、2-エチルアントラキノン、ベンジル、9,10-フェナンスレンキノン、カンファーキノン、フェニルグリオキシル酸メチル、チタノセン化合物等が光重合開始剤として例示される。また、連鎖移動を起こしうる基を有する光重合開始剤として、特表2002-544205号公報に記載されている光重合開始剤を使用することができる。前記の連鎖移動を起こしうる基を有する光重合開始剤としては、例えば、下記式5~10の光重合開始剤が挙げられる。前記の連鎖移動を起こしうる基を有する光重合開始剤は、前記の共重合体の構成成分A3としても使用することができる。そして、得られた共重合物は、本発明の着色感光性樹脂組成物のバインダー樹脂として使用されるバインダー樹脂に使用できるし、併用することもができる。また、光重合開始剤に光重合開始助剤Gを組合せて用いることもできる。光重合開始助剤Gとしては、アミン系化合物、アルコキシアントラセン系化合物、チオキサントン系化合物等が挙げられる。前記のアミン系化合物としては、例えば、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N,N-ジメチルパラトルイジン、4,4’-ビスジメチルアミノベンゾフェノン通称ミヒラーズケトン、4,4’-ビスジエチルアミノベンゾフェノン、4,4’-ビスエチルメチルアミノベンゾフェノン等が挙げられ、中でも4,4’-ビスジエチルアミノベンゾフェノンが好ましい。前記のアルコキシアントラセン系化合物としては、例えば、9,10-ジメトキシアントラセン、2-エチル-9,10-ジメトキシアントラセン、9,10-ジエトキシアントラセン、2-エチル-9,10-ジエトキシアントラセン等が挙げられる。前記のチオキサントン系化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。光重合開始助剤Gは、単独でも2種以上を組合せて用いてもよい。また、光重合開始助剤Gとしては、市販のものを用いることもでき、市販の光重合開始助剤Gとしては、例えば、商品名EAB-F保土谷化学工業株製等が挙げられる。本発明の着色感光性樹脂組成物における光重合開始剤D及び光重合開始助剤Gの組み合わせとしては、例えば、ジエトキシアセトフェノン/4,4’-ビスジエチルアミノベンゾフェノン、2-メチル-2-モルホリノ-1-4-メチルチオフェニルプロパン-1-オン/4,4’-ビスジエチルアミノベンゾフェノン、2-ヒドロキシ-2-メチル-1-フェニルプロパン-1-オン/4,4’-ビスジエチルアミノベンゾフェノン、ベンジルジメチルケタール/4,4’-ビスジエチルアミノベンゾフェノン、2-ヒドロキシ-2-メチル-1-4-2-ヒドロキシエトキシフェニルプロパン-1-オン/4,4’-ビスジエチルアミノベンゾフェノン、1-ヒドロキシシクロヘキシルフェニルケトン/4,4’-ビスジエチルアミノベンゾフェノン、2-ヒドロキシ-2-メチル-1-4-1-メチルビニルフェニルプロパン-1-オンのオリゴマー/4,4’-ビスジエチルアミノベンゾフェノン、2-ベンジル-2-ジメチルアミノ-1-4-モルホリノフェニルブタン-1-オン/4,4’-ビスジエチルアミノベンゾフェノン等が挙げられ、好ましくは2-メチル-2-モルホリノ-1-4-メチルチオフェニルプロパン-1-オン/4,4’-ビスジエチルアミノベンゾフェノンが挙げられる。光重合開始剤Dの含有量は、バインダー樹脂A及び光重合性化合物Cの合計量に対して質量分率で、好ましくは0.1~40質量、より好ましくは1~30質量である。また、光重合開始助剤Gを用いる場合、その使用量は、光重合開始剤D1モルあたり、好ましくは0.01モル以上10モル以下、より好ましくは0.01モル以上5モル以下である。光重合開始剤Dの合計量が前記の範囲にあると、着色感光性樹脂組成物が高感度となり、前記の着色感光性樹脂組成物を用いて形成した画素部の強度や、前記の画素の表面における平滑性が良好になる傾向があり、好ましい。前記に加えて、光重合開始助剤Gの量が前記の範囲にあると、得られる着色感光性樹脂組成物の感度がさらに高くなり、前記の着色感光性樹脂組成物を用いて形成するパターン基板の生産性が向上する傾向にあり、好ましい。本発明の着色感光性樹脂組成物は溶剤Eを含む。溶剤Eとしては、例えば、エーテル溶媒、芳香族炭化水素溶媒、上記以外のケトン溶媒、アルコール溶媒、エステル溶媒、アミド溶媒、N-メチルピロリドン、ジメチルスルホオキシド等が挙げられる。前記のエーテル溶媒としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトール、メチルアニソール等が挙げられる。前記の芳香族炭化水素溶媒としては、例えば、ベンゼン、トルエン、キシレン、メシチレン等が挙げられる。前記のケトン溶媒としては、例えば、アセトン、2-ブタノン、2-ヘプタノン、3-ヘプタノン、4-ヘプタノン、4-メチル-2-ペンタノン、シクロペンタノン、シクロヘキサノン等が挙げられる。前記のアルコール溶媒としては、例えば、メタノール、エタノール、プロパノール、ブタノール、ヘキサノール、シクロヘキサノール、エチレングリコール、グリセリン等が挙げられる。前記のエステル溶媒としては、例えば、酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、3-オキシプロピオン酸メチル、3-オキシプロピオン酸エチル、3-メトキシプロピオン酸メチル、3-メトキシプロピオン酸エチル、3-エトキシプロピオン酸メチル、3-エトキシプロピオン酸エチル、2-オキシプロピオン酸メチル、2-オキシプロピオン酸エチル、2-オキシプロピオン酸プロピル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル、2-オキシ-2-メチルプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、2-オキソブタン酸メチル、2-オキソブタン酸エチル、3-メトキシブチルアセテート、3-メチル-3-メトキシブチルアセテート、γ-ブチロラクトン等が挙げられる。前記のアミド溶媒としては、例えば、N,N-ジメチルホルムアミド、N,N-ジメチルアセトアミド等が挙げられる。これらの中でも、プロピレングリコールモノメチルエーテルアセテートや3-エトキシプロピオン酸エチルが好ましく、これらを併用することがより好ましい。さらに前記の溶剤は、単独でも2種類以上を組合せて用いてもよい。本発明の着色感光性樹脂組成物における溶剤Eの含有量は、着色感光性樹脂組成物に対して質量分率で、好ましくは60~95質量、より好ましくは75~90質量である。溶剤Eの含有量が、前記の範囲にあると、スピンコーター、スリットスピンコーター、スリットコーターダイコーター、カーテンフローコーターとも呼ばれることがある。、インクジェット等の塗布装置で塗布したときに塗布性が良好になる見込みがあり、好ましい。本発明の着色感光性樹脂組成物に含まれるアクリル系共重合体Fは、幹鎖及び/又はグラフト鎖にアクリル酸又はメタクリル酸などに由来する酸性基を有する繰り返し単位を含む直鎖状もしくはグラフト共重合体である。かかるアクリル系共重合体としては、市販のものを用いることができ、DISPERBYK登録商標-112、同116、同2000、同2001、同2008、同2022、同2025、同2050、同2070ビックケミーBYK社製等が挙げられる。アクリル系共重合体Fのアミン価が100mg/KOH以下であれば、得られる着色感光性樹脂組成物の経時安定性の点で好ましい。アミン価は、アクリル系共重合体F1g中に含まれる塩基性窒素を中和するのに要する過塩素酸と、当量の水酸化カリウムの量mgとして測定される値であり、ASTMD2074に準拠した方法により求めることができる。アクリル系共重合体Fの酸価が100mg/KOH以下であれば、カラーフィルタ製造時の現像性の点で好ましい。酸価は、アクリル系共重合体F1gを中和するのに必要な水酸化カリウムの量mgとして測定される値であり、水酸化カリウム水溶液を用いて滴定することにより求めることができる。以上のことから、アクリル系共重合体Fのアミン価が100mgKOH/g以下であり、且つ、酸価が100mgKOH/g以下であることが、より好ましい。アクリル系共重合体Fの使用量は、顔料Bに対して100質量以下であり、より好ましくは5~50質量である。アクリル系共重合体Fの使用量がこの範囲にあると、均一な分散状態の着色感光性樹脂組成物が得られる傾向にあり、好ましい。本発明の着色感光性樹脂組成物において、アクリル系共重合体Fは主に顔料分散剤としての役割を有する。本発明の着色感光性樹脂組成物には、顔料分散剤として知られている他の分散剤を併用することもできる。本発明の着色感光性樹脂組成物には、必要に応じて、界面活性剤、充填剤、バインダー樹脂以外の高分子化合物、密着促進剤、酸化防止剤、紫外線吸収剤、凝集防止剤、有機酸、有機アミノ化合物、硬化剤等の添加剤を併用することもできる。界面活性剤としては、シリコーン系界面活性剤、フッ素系界面活性剤及びフッ素原子を有するシリコーン系界面活性剤からなる群から選ばれる少なくとも1種が挙げられる。前記のシリコーン系界面活性剤としては、シロキサン結合を有する界面活性剤等が挙げられる。具体的には、トーレシリコーンDC3PA、同SH7PA、同DC11PA、同SH21PA、同SH28PA、同29SHPA、同SH30PA、ポリエーテル変性シリコンオイルSH8400商品名:トーレシリコーン株製、KP321、KP322、KP323、KP324、KP326、KP340、KP341信越シリコーン製、TSF400、TSF401、TSF410、TSF4300、TSF4440、TSF4445、TSF-4446、TSF4452、TSF4460ジーイー東芝シリコーン株製等が挙げられる。前記のフッ素系界面活性剤としては、フルオロカーボン鎖を有する界面活性剤等が挙げられる。具体的には、フロラード商品名FC430、同FC431住友スリーエム株製、メガファック商品名、登録商標F142D、同F171、同F172、同F173、同F177、同F183、同R30大日本インキ化学工業株製、エフトップ商品名、登録商標EF301、同EF303、同EF351、同EF352新秋田化成株製、サーフロン商品名S381、同S382、同SC101、同SC105旭硝子株製、E5844株ダイキンファインケミカル研究所製、BM-1000、BM-1100いずれも商品名:BMChemie社製等が挙げられる。前記のフッ素原子を有するシリコーン系界面活性剤としては、シロキサン結合およびフルオロカーボン鎖を有する界面活性剤等が挙げられる。具体的には、メガファック登録商標R08、同BL20、同F475、同F477、同F443大日本インキ化学工業株製等があげられる。これらの界面活性剤は、単独でも2種類以上を組合せて用いてもよい。界面活性剤の含有量は、着色感光性樹脂組成物に対し質量分率で、好ましくは0.0005質量以上0.6質量以下であり、より好ましくは0.001質量以上0.5質量である。界面活性剤の含有量が、前記の範囲にあると、平坦性が良好になる傾向があり好ましい。前記の充填剤として具体的には、ガラス、シリカ、アルミナ等が例示される。前記の、バインダー樹脂A以外の高分子化合物としては、例えば、ポリビニルアルコール、ポリアクリル酸、ポリエチレングリコールモノアルキルエーテル、ポリフロロアルキルアクリレート等が挙げられる。前記の密着促進剤として具体的には、ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロイロキシプロピルトリメトキシシラン、3-メルカプトプロピルトリメトキシシラン等が挙げられる。前記の酸化防止剤として具体的には、2,2’-チオビス4-メチル-6-tert-ブチルフェノール、2,6-ジ-tert-ブチル-4-メチルフェノール等が挙げられる。前記の紫外線吸収剤としては、例えば、2-2-ヒドロキシ-3-tert-ブチル-5-メチルフェニル-5-クロロベンゾトリアゾール等のベンゾトリアゾール系;2-ヒドロキシ-4-オクチルオキシベンゾフェノン等のベンゾフェノン系;2,4-ジ-tert-ブチルフェニル-3,5-ジ-tert-ブチル-4-ヒドロキシベンゾエート等のベンゾエート系;2-4,6-ジフェニル-1,3,5-トリアジン-2-イル-5-ヘキシルオキシフェノール等のトリアジン系;等が挙げられる。また凝集剤として具体的には、ポリアクリル酸ナトリウム等が挙げられる。前記の有機酸は、現像性の調整に用いられ、具体的には、蟻酸、酢酸、プロピオン酸、酪酸、吉草酸、ピバル酸、カプロン酸、ジエチル酢酸、エナント酸、カプリル酸等の脂肪族モノカルボン酸;しゅう酸、マロン酸、こはく酸、グルタル酸、アジピン酸、ピメリン酸、スベリン酸、アゼライン酸、セバシン酸、ブラシル酸、メチルマロン酸、エチルマロン酸、ジメチルマロン酸、メチルこはく酸、テトラメチルこはく酸、シクロヘキサンジカルボン酸、イタコン酸、シトラコン酸、マレイン酸、フマル酸、メサコン酸等の脂肪族ジカルボン酸;トリカルバリル酸、アコニット酸、カンホロン酸等の脂肪族トリカルボン酸;安息香酸、トルイル酸、クミン酸、ヘメリト酸、メシチレン酸等の芳香族モノカルボン酸;フタル酸、イソフタル酸、テレフタル酸などの芳香族ジカルボン酸;トリメリット酸、トリメシン酸、メロファン酸、ピロメリット酸等の芳香族ポリカルボン酸;等が挙げられる。前記の有機アミン化合物としては、例えば、n―プロピルアミン、イソプロピルアミン、n-ブチルアミン、イソブチルアミン、sec-ブチルアミン、tert-ブチルアミン、n-ペンチルアミン、n-ヘキシルアミン、n-ヘプチルアミン、n-オクチルアミン、n-ノニルアミン、n-デシルアミン、n-ウンデシルアミン、n-ドデシルアミン等のモノアルキルアミン;シクロヘキシルアミン、2-メチルシクロヘキシルアミン、3-メチルシクロヘキシルアミン、4-メチルシクロヘキシルアミン等のモノシクロアルキルアミン;メチルエチルアミン、ジエチルアミン、メチルn-プロピルアミン、エチルn-プロピルアミン、ジ-n-プロピルアミン、ジイソプロピルアミン、ジ-n-ブチルアミン、ジイソブチルアミン、ジ-sec-ブチルアミン、ジ-tert-ブチルアミン、ジ-n-ペンチルアミン、ジ-n-ヘキシルアミン等のジアルキルアミン;メチルシクロヘキシルアミン、エチルシクロヘキシルアミン等のモノアルキルモノシクロアルキルアミン;ジシクロヘキシルアミン等のジシクロアルキルアミン;ジメチルエチルアミン、メチルジエチルアミン、トリエチルアミン、ジメチル-n-プロピルアミン、ジエチル-n-プロピルアミン、メチルジ-n-プロピルアミン、エチルジ-n-プロピルアミン、トリ-n-プロピルアミン、トリイソプロピルアミン、トリ-n-ブチルアミン、トリイソブチルアミン、トリ-sec-ブチルアミン、トリ-tert-ブチルアミン、トリ-n-ペンチルアミン、トリ-n-ヘキシルアミン等のトリアルキルアミン;ジメチルシクロヘキシルアミン、ジエチルシクロヘキシルアミン等のジアルキルモノシクロアルキルアミン;メチルジシクロヘキシルアミン、エチルジシクロヘキシルアミン、トリシクロヘキシルアミン等のモノアルキルジシクロアルキルアミン;2-アミノエタノール、3-アミノ-1-プロパノール、1-アミノ-2-プロパノール、4-アミノ-1-ブタノール、5-アミノ-1-ペンタノール、6-アミノ-1-ヘキサノール等のモノアルカノールアミン;4-アミノ-1-シクロヘキサノール等のモノシクロアルカノールアミン;ジエタノールアミン、ジ-n-プロパノールアミン、ジイソプロパノールアミン、ジ-n-ブタノールアミン、ジイソブタノールアミン、ジ-n-ペンタノールアミン、ジ-n-ヘキサノールアミンなどのジアルカノールアミン類;ジ4-シクロヘキサノールアミンなどのジシクロアルカノールアミン類;トリエタノールアミン、トリ-n-プロパノールアミン、トリイソプロパノールアミン、トリ-n-ブタノールアミン、トリイソブタノールアミン、トリ-n-ペンタノールアミン、トリ-n-ヘキサノールアミン等のトリアルカノールアミン;トリ4-シクロヘキサノールアミン等のトリシクロアルカノールアミン;3-アミノ-1,2-プロパンジオール、2-アミノ-1,3-プロパンジオール、4-アミノ-1,2-ブタンジオール、4-アミノ-1,3-ブタンジオール、3-ジメチルアミノ-1,2-プロパンジオール、3-ジエチルアミノ-1,2-プロパンジオール、2-ジメチルアミノ-1,3-プロパンジオール、2-ジエチルアミノ-1,3-プロパンジオール等のアミノアルカンジオール;4-アミノ-1,2-シクロヘキサンジオール、4-アミノ-1,3-シクロヘキサンジオール等のアミノシクロアルカンジオール;1-アミノシクロペンタノンメタノール、4-アミノシクロペンタノンメタノール等のアミノ基含有シクロアルカノンメタノール;1-アミノシクロヘキサノンメタノール、4-アミノシクロヘキサノンメタノール、4-ジメチルアミノシクロペンタンメタノール、4-ジエチルアミノシクロペンタンメタノール、4-ジメチルアミノシクロヘキサンメタノール、4-ジエチルアミノシクロヘキサンメタノール等のアミノ基含有シクロアルカンメタノール;β-アラニン、2-アミノ酪酸、3-アミノ酪酸、4-アミノ酪酸、2-アミノイソ酢酸、3-アミノイソ酢酸、2-アミノ吉草酸、5-アミノ吉草酸、6-アミノカプロン酸、1-アミノシクロプロパンカルボン酸、1-アミノシクロヘキサンカルボン酸、4-アミノシクロヘキサンカルボン酸等のアミノカルボン酸;アニリン、o-メチルアニリン、m-メチルアニリン、p-メチルアニリン、p-エチルアニリン、p-n-プロピルアニリン、p-イソプロピルアニリン、p-n-ブチルアニリン、p-tert-ブチルアニリン、1-ナフチルアミン、2-ナフチルアミン、N,N-ジメチルアニリン、N,N-ジエチルアニリン、p-メチル-N,N-ジメチルアニリン等の芳香族アミン;o-アミノベンジルアルコール、m-アミノベンジルアルコール、p-アミノベンジルアルコール、p-ジメチルアミノベンジルアルコール、p-ジエチルアミノベンジルアルコール等のアミノベンジルアルコール;o-アミノフェノール、m-アミノフェノール、p-アミノフェノール、p-ジメチルアミノフェノール、p-ジエチルアミノフェノール等のアミノフェノール;m-アミノ安息香酸、p-アミノ安息香酸、p-ジメチルアミノ安息香酸、p-ジエチルアミノ安息香酸等のアミノ安息香酸;等が挙げられる。前記の硬化剤としては、例えば、加熱されることによってバインダー樹脂中のカルボキシル基と反応してバインダー樹脂を架橋することができる化合物、単独で重合して着色パターンを硬化させ得る化合物等が挙げられる。前記の化合物としては、例えば、エポキシ化合物、オキセタン化合物等が挙げられる。ここで、エポキシ化合物としては、例えば、ビスフェノールA系エポキシ樹脂、水素化ビスフェノールA系エポキシ樹脂、ビスフェノールF系エポキシ樹脂、水素化ビスフェノールF系エポキシ樹脂、ノボラック型エポキシ樹脂、他の芳香族系エポキシ樹脂、脂環族系エポキシ樹脂、複素環式エポキシ樹脂、グリシジルエステル系樹脂、グリシジルアミン系樹脂、エポキシ化油等のエポキシ樹脂や、これらのエポキシ樹脂の臭素化誘導体、エポキシ樹脂及びその臭素化誘導体以外の脂肪族、脂環族又は芳香族のエポキシ化合物、ブタジエンの共重合体のエポキシ化物、イソプレンの共重合体のエポキシ化物、グリシジルメタアクリレートの共重合体、トリグリシジルイソシアヌレート等が挙げられる。エポキシ樹脂の市販品としては、オルソクレゾールノボラック型エポキシ樹脂、スミエポキシ登録商標ESCN-195XL-80住友化学株製等が挙げられる。前記のオキセタン化合物としては、例えば、カーボネートビスオキセタン、キシリレンビスオキセタン、アジペートビスオキセタン、テレフタレートビスオキセタン、シクロヘキサンジカルボン酸ビスオキセタン等が挙げられる。本発明の着色感光性組成物は、硬化剤としてエポキシ化合物、オキセタン化合物等を含有する場合には、エポキシ化合物のエポキシ基、オキセタン化合物のオキセタン骨格を開環重合させ得る化合物を含んでいてもよい。該化合物としては、例えば、多価カルボン酸、多価カルボン酸無水物、酸発生剤等が挙げられる。前記の多価カルボン酸としては、例えば、フタル酸、3,4-ジメチルフタル酸、イソフタル酸、テレフタル酸、ピロメリット酸、トリメリット酸、1,4,5,8-ナフタレンテトラカルボン酸、3,3’,4,4’-ベンゾフェノンテトラカルボン酸等の芳香族多価カルボン酸;こはく酸、グルタル酸、アジピン酸、1,2,3,4-ブタンテトラカルボン酸、マレイン酸、フマル酸、イタコン酸等の脂肪族多価カルボン酸;ヘキサヒドロフタル酸、3,4-ジメチルテトラヒドロフタル酸、ヘキサヒドロイソフタル酸、ヘキサヒドロテレフタル酸、1,2,4-シクロペンタントリカルボン酸、1,2,4-シクロヘキサントリカルボン酸、シクロペンタンテトラカルボン酸、1,2,4,5-シクロヘキサンテトラカルボン酸等の脂環式多価カルボン酸;等が挙げられる。前記の多価カルボン酸無水物としては、例えば、無水フタル酸、無水ピロメリット酸、無水トリメリット酸、3,3’,4,4’-ベンゾフェノンテトラカルボン酸二無水物等の芳香族多価カルボン酸無水物;無水イタコン酸、無水こはく酸、無水シトラコン酸、無水ドデセニルコハク酸、無水トリカルバリル酸、無水マレイン酸、1,2,3,4-ブタンテトラカルボン酸二無水物等の脂肪族多価カルボン酸無水物;無水ヘキサヒドロフタル酸、3,4-ジメチルテトラヒドロフタル酸無水物、1,2,4-シクロペンタントリカルボン酸無水物、1,2,4-シクロヘキサントリカルボン酸無水物、シクロペンタンテトラカルボン酸二無水物、1,2,4,5-シクロヘキサンテトラカルボン酸二無水物、無水ハイミック酸、無水ナジン酸等の脂環式多価カルボン酸無水物;エチレングリコールビストリメリテイト酸、グリセリントリストリメリテイト無水物等のエステル基含有カルボン酸無水物;等が挙げられる。前記のカルボン酸無水物としては、エポキシ樹脂硬化剤として市販されているものを用いてもよい。前記のエポキシ樹脂硬化剤としては、例えば、商品名アデカハードナー登録商標EH-700株ADEKA製、商品名リカシッド登録商標HH新日本理化株製、商品名MH-700新日本理化株製等が挙げられる。前記の硬化剤は、単独でも2種以上を組合せて用いてもよい。本発明の着色感光性樹脂組成物を調製する方法としては、例えば、溶剤E中においてアクリル系共重合体Fを併存させて顔料Bを分散させ、顔料B分散液を調製し、さらに、溶剤Eに溶解させたバインダー樹脂A、光重合性化合物C、光重合開始剤D及び必要によりその他の添加剤等を溶解させ、前記の着色剤B分散液と混合し、必要によりさらに溶剤Eを添加する方法等が挙げられる。また、本発明の着色感光性樹脂組成物は、通常、容器に封入して、流通、保管に供される。本発明の着色感光性樹脂組成物を用いてカラーフィルタのパターンを製造する方法としては、例えば、本発明の着色感光性樹脂組成物を、基板または別の樹脂層例えば、基板の上に先に形成された別の着色感光性樹脂組成物層等の上に塗布し、溶剤等の揮発成分を除去して着色層を形成し、フォトマスクを介して該着色層を露光して、現像する方法等が挙げられる。ここで、基板としては、例えば、ガラス基板、シリコン基板、ポリカーボネート基板、ポリエステル基板、芳香族ポリアミド基板、ポリアミドイミド基板、ポリイミド基板、Al基板、GaAs基板などの表面が平坦な基板等が挙げられる。これらの基板は、シランカップリング剤等の薬品による薬品処理、プラズマ処理、イオンプレーティング処理、スパッタリング処理、気相反応処理、真空蒸着処理等の前処理が施されていてもよい。基板としてシリコン基板を用いる場合、シリコン基板等の表面には電荷結合素子CCD、薄膜トランジスタTFT等が形成されていてもよい。前記の基板や別の樹脂層の上に着色感光性樹脂組成物を塗布するには、スピンコーターや省液コーター、スピンレスコーターを用いて基板等の上に塗布し、次いで溶剤等の揮発成分を加熱により揮発させることが好ましい。このようにして、基板や別の樹脂層の上に着色感光性樹脂組成物の固形分からなる着色層が平坦性よく形成される。前記の着色層から、パターンを形成するには、下記の方法が例示される。ガラス基板1737;コーニング社製の表面上に、着色感光性樹脂組成物をスピンコート法で塗布した後、100°Cで3分間加熱して揮発成分を揮発させて着色感光性樹脂組成物層を形成する。冷却後、この着色感光性樹脂組成物層にフォトマスクを用いてi線波長365nmを照射する。i線の光源には、例えば、超高圧水銀ランプHB-75105AAOP1;ウシオ電機株製が用いられ、照射光量としては、通常150mJ/cm2程度である。次いで、現像液質量分率で水酸化カリウムを0.05、ブチルナフタレンスルホン酸ナトリウムを0.2それぞれ含有する水溶液に浸漬して現像し、純水で洗浄後、ガラス基板の着色層が得られる。その後、着色層の耐久性を上げるために、熱処理を実施してもよい。こうして、着色層からパターンを形成することができる。次に、カラーフィルタを製造するには、下記の方法が例示される。ガラス基板1737;コーニング社製の表面上に、着色感光性樹脂組成物例えば赤色組成物をスピンコート法で塗布した後、100°Cで3分間加熱して揮発成分を揮発させて着色感光性樹脂組成物層を形成する。冷却後、この着色感光性樹脂組成物層にフォトマスクを介してガラス1/3に亙ってi線波長365nmを照射する。i線の光源としては、例えば、超高圧水銀ランプ例えば、HB-75105AAOP1;ウシオ電機株製が用いられ、照射光量としては通常150mJ/cm2程度である。次いで、現像液質量分率で水酸化カリウムを0.05、ブチルナフタレンスルホン酸ナトリウムを0.2それぞれ含有する水溶液に浸漬して現像し、純水で洗浄すると、ガラス基板の1/3面に亙って形成された着色層が得られる。必要により、180~220°Cで20分間加熱処理を行う。次いで、上記の各工程を異なる色相の着色感光性樹脂組成物を用いて繰り返し、カラーフィルタを得ることができる。次に、液晶表示装置を製造するには、下記の方法が例示される。上記で得られるカラーフィルタの上に、ITO、配向膜、ラビング工程を経た基板とTFT基板とをスペーサーを介して張り合わせ、液晶を注入することにより、液晶表示装置を製造することができる。上記において、本発明の実施の形態について説明を行ったが、上記に開示された本発明の実施の形態は、あくまで例示であって、本発明の範囲はこれらの実施の形態に限定されない。本発明の範囲は、特許請求の範囲によって示され、さらに特許請求の範囲の記載と均等の意味および範囲内でのすべての変更を含むものである。以下、実施例によって本発明をより詳細に説明するが、本発明はこれらの実施例によって限定されるものではない。例中、含有量ないし使用量を表すおよび部は、特に断らないかぎり質量基準である。合成例1還流冷却器、滴下ロート及び撹拌機を備えたフラスコ内に窒素を適量流して窒素雰囲気とし、プロピレングリコールモノメチルエーテルアセテート100部を入れ、撹拌しながら85°Cまで加熱した。次いで、該フラスコ内に、メタクリル酸19部、エポキシ化ジシクロペンテニルアクリレート商品名E-DCPA、ダイセル化学工業株式会社製171部をプロピレングリコールモノメチルエーテルアセテート40部に溶解した溶液を滴下ポンプを用いて約5時間かけて滴下した。一方、重合開始剤2,2’-アゾビス2,4-ジメチルバレロニトリル26部をプロピレングリコールモノメチルエーテルアセテート120部に溶解した溶液を別の滴下ポンプを用いて約5時間かけてフラスコ内に滴下した。重合開始剤の滴下が終了した後、約3時間同温度に保持し、その後室温まで冷却して、固形分43.5、酸価が53mgKOH/g固形分換算の共重合体樹脂A-1の溶液を得た。得られた樹脂A-1の重量平均分子量Mwは8000、分子量分布Mw/Mnは1.98であった。比較合成例1還流冷却器、滴下ロートおよび攪拌機を備えた1Lのフラスコ内に窒素を0.02L/分で流して窒素雰囲気とし、3-メトキシ-1-ブタノール200質量部及び3-メトキシブチルアセテート100質量部を入れ、撹拌しながら70°Cまで加熱した。次いで、メタクリル酸54質量部、3,4-エポキシトリシクロ[5.2.1.02.6]デシルアクリレート式I-1で表される化合物及び式II-1で表される化合物を、モル比で、50:50で混合。180質量部およびN-シクロヘキシルマレイミド67質量部を、3-メトキシ-1-ブタノール140質量部に溶解して溶液を調製し、該溶解液を、滴下ポンプを用いて4時間かけて、70°Cに保温したフラスコ内に滴下した。一方、重合開始剤2,2’-アゾビス2,4-ジメチルバレロニトリル20質量部を3-メトキシブチルアセテート240質量部に溶解した溶液を、別の滴下ポンプを用いて4時間かけてフラスコ内に滴下した。重合開始剤の溶液の滴下が終了した後、4時間、70°Cに保持し、その後室温まで冷却して、固形分32.6質量、酸価が34.3mgKOH/g固形分換算の共重合体樹脂A-2の溶液を得た。得られた樹脂A-2の重量平均分子量Mwは9000、分子量分布Mw/Mnは1.9であった。実施例1[着色感光性樹脂組成物1の製造]樹脂溶液A-133部顔料:C.I.ピグメントレッド25454部溶剤:プロピレングリコールモノメチルエーテルアセテート256部アクリル系共重合体アミン価29mgKOH/g、酸価19mgKOH/g:DISPERBYK登録商標-2001;ビックケミー株製16部を混合し、ビーズミルを用いて顔料を十分に分散させた顔料分散液、樹脂溶液A-1188部、光重合性化合物:ジペンタエリスリトールヘキサアクリレートKAYARADDPHA;日本化薬株製64部、光重合開始剤:2-メチル-2-モルホリノ-1-4-メチルスルファニルフェニルプロパン-1-オンイルガキュア登録商標907;BASFジャパン社製6.4部、光重合開始助剤:4,4’-ビスジエチルアミノベンゾフェノンEAB-F;保土谷化学工業株製3.2部溶剤:プロピレングリコールモノメチルエーテルアセテート379部、及び界面活性剤:ポリエーテル変性シリコーンオイルトーレシリコーンSH8400;東レダウコーニング株製0.02部を混合して着色感光性樹脂組成物1を得た。実施例2[着色感光性樹脂組成物2の製造]樹脂溶液A-139部顔料:C.I.ピグメントグリーン5842部溶剤:プロピレングリコールモノメチルエーテルアセテート213部アクリル系重合体アミン価29mgKOH/g、酸価19mgKOH/g:DISPERBYK登録商標-2001;ビックケミー株製8.5部を混合し、ビーズミルを用いて顔料を十分に分散させた顔料分散液A、樹脂溶液A-128部顔料:C.I.ピグメントイエロー13833部溶剤:プロピレングリコールモノメチルエーテルアセテート153部アクリル系重合体アミン価29mgKOH/g、酸価19mgKOH/g:DISPERBYK登録商標-2001;ビックケミー株製5.0部を混合し、ビーズミルを用いて顔料を十分に分散させた顔料分散液B、樹脂溶液A-1144部、光重合性化合物:ジペンタエリスリトールヘキサアクリレートKAYARAD登録商標DPHA;日本化薬株製61部、光重合開始剤:2-メチル-2-モルホリノ-1-4-メチルスルファニルフェニルプロパン-1-オンイルガキュア登録商標907;BASFジャパン社製14部光重合開始助剤:4,4’-ビスジエチルアミノベンゾフェノンEAB-F;保土谷化学工業株製4.6部溶剤:プロピレングリコールモノメチルエーテルアセテート255部、及び界面活性剤:ポリエーテル変性シリコーンオイルトーレシリコーンSH8400;東レダウコーニング株製0.02部を混合して着色感光性樹脂組成物2を得た。実施例3[着色感光性樹脂組成物3の製造]樹脂溶液A-125部顔料:C.I.ピグメントブルー15:641部アクリル系重合体アミン価29mgKOH/g、酸価19mgKOH/g:DISPERBYK登録商標-2001;ビックケミー株製12部溶剤:プロピレングリコールモノメチルエーテルアセテート195部を混合し、ビーズミルを用いて顔料を十分に分散させた顔料分散液、樹脂溶液A-1242部光重合性化合物:ジペンタエリスリトールヘキサアクリレートKAYARAD登録商標DPHA;日本化薬株製156部光重合開始剤:2-メチル-2-モルホリノ-1-4-メチルスルファニルフェニルプロパン-1-オンイルガキュア登録商標907;BASFジャパン社製7.8部光重合開始助剤:4,4’-ビスジエチルアミノベンゾフェノンEAB-F;保土谷化学工業株製3.9部溶剤:プロピレングリコールモノメチルエーテルアセテート317部、及び界面活性剤:ポリエーテル変性シリコーンオイルトーレシリコーンSH8400;東レダウコーニング株製0.02部を混合して着色感光性樹脂組成物3を得た。実施例4[着色感光性樹脂組成物4の製造]実施例1において、アクリル系重合体DISPERBYK登録商標-2001;ビックケミー株製に替えてアクリル系重合体DISPERBYK登録商標-2000;ビックケミー株製を使用して同様に混合して着色感光性樹脂組成物4を得た。比較例1[感光性樹脂組成物5の調製]樹脂溶液A-210部顔料:C.I.ピグメントレッド25459部顔料:C.I.ピグメントレッド17720部溶剤:プロピレングリコールモノメチルエーテルアセテート203部ポリエステル系顔料分散剤アジスパーPB-821;味の素ファインテクノ株製34部を混合し、ビーズミルを用いて顔料を十分に分散させた顔料分散液、樹脂溶液A-2149部光重合性化合物:ジペンタエリスリトールヘキサアクリレート日本化薬株製22部光重合開始剤:2-メチル-2-モルホリノ-1-4-メチルスルファニルフェニルプロパン-1-オンイルガキュア登録商標907;BASFジャパン社製6.7部光重合開始剤:2,4-ビストリクロロメチル-6-ピペロニル-1,3,5-トリアジントリアジンPP;Panchim社製3.0部光重合開始助剤:4,4’-ビスジエチルアミノベンゾフェノンEAB-F;保土谷化学工業株製4.4部溶剤:プロピレングリコールモノメチルエーテルアセテート303部溶剤:3-メトキシ-1-ブタノール53部溶剤:3-メトキシブチルアセテート53部、及び溶剤:3-エトキシプロピオン酸エチル80部を混合して着色感光性樹脂組成物5を得た。<白化試験>2インチ角のガラス板上にPETフィルム東レ製ルミラー75-T60を貼合して基板を作製した。基板のPETフィルム側に、着色感光性樹脂組成物をスピンコート法により塗布し、ホットプレート上、60°Cで2分間プリベークし、目視で基板を観察した。<保存安定性試験>着色感光性樹脂組成物を、40°Cで7日間保管し、保管後の着色感光性樹脂組成物の粘度を保管前の組成物の粘度で除した値をで示した。粘度変化が小さいほど良好である。粘度は、粘度計VISCOMETERTV-30;東機産業株製を用い、23°C及び40°Cにおいて測定した。"